(57)【要約】【課題】へそのゴマ、耳垢、手足の爪垢等の身体凹部の汚れを、へそ凹部の内表面、耳腔の内表面、及び手足の指爪と指先端部との間の凹部の皮膚表面を傷付けることなく、容易に除去することができる身体凹部清浄剤、更には、水虫等による疾患部に直接接触することなく、手足の指の間の凹部の皮膚表面上の汚染物を容易に除去し清浄化することができ、かつ作業性に優れた身体凹部清浄剤を提供すること。【解決手段】身体凹部に流し込まれるか又は塗布された後、一定時間経過後に硬化し、該身体凹部内の汚れを同伴して該身体凹部から取り出し可能な形態となる、シリコーンゴム組成物からなる身体凹部清浄剤であって、前記シリコーンゴム組成物が、ＪＩＳ  Ｚ３２８４に準拠して測定した硬化物のタック性が５〜４０ｇｆである、身体凹部清浄剤。【選択図】なし【特許請求の範囲】
【請求項１】
身体凹部に流し込まれるか又は塗布された後、一定時間経過後に硬化し、該身体凹部内の汚れを同伴して該身体凹部から取り出し可能な形態となる、シリコーンゴム組成物からなる身体凹部清浄剤であって、
前記シリコーンゴム組成物が、ＪＩＳ  Ｚ３２８４に準拠して測定した硬化物のタック性が５〜４０ｇｆである、身体凹部清浄剤。
【請求項２】
前記シリコーンゴム組成物が、下記の（Ａ）成分、（Ｂ）成分及び（Ｃ）成分を、下記の量含有する、請求項１記載の身体凹部清浄剤。
（Ａ）１分子中に、ケイ素原子に結合したアルケニル基を２個以上有するジオルガノポリシロキサン
（Ｂ）１分子中に、ケイ素原子に結合した水素原子を２個以上有するオルガノハイドロジェンポリシロキサン〔該（Ｂ）成分中のケイ素原子に結合した水素原子が、前記シリコーンゴム組成物中のケイ素原子に結合したアルケニル基１モルに対して２．５〜１０モルの範囲となる量〕
（Ｃ）白金族金属系触媒〔有効量〕
【請求項３】
前記シリコーンゴム組成物が、下記の（Ａ）成分、（Ｂ）成分、（Ｃ）成分及び（Ｄ）成分を、下記の量含有する、請求項１記載の身体凹部清浄剤。
（Ａ）１分子中に、ケイ素原子に結合したアルケニル基を２個以上有するジオルガノポリシロキサン、
（Ｂ）１分子中に、ケイ素原子に結合した水素原子を２個以上有するオルガノハイドロジェンポリシロキサン〔該（Ｂ）成分中のケイ素原子に結合した水素原子が、前記シリコーンゴム組成物中のケイ素原子に結合したアルケニル基１モルに対して０．５〜１０モルの範囲となる量〕
（Ｃ）白金族金属系触媒〔有効量〕
（Ｄ）Ｒ13ＳｉＯ1/2単位とＳｉＯ4/2単位とからなる三次元網状構造のシリコーンレジン（但し、Ｒ1は置換基を有していてもよい一価炭化水素基であり、ＳｉＯ4/2単位に対するＲ13ＳｉＯ1/2単位のモル比は０．５〜１．５である）〔（Ａ）、（Ｂ）、（Ｃ）及び（Ｄ）成分の合計量中に１０〜４０質量％〕
【発明の詳細な説明】
【技術分野】
【０００１】
本発明は、へそのゴマ、耳垢、手足の爪垢等の汚れを除去するのに用いる身体凹部清浄剤に関する。
【背景技術】
【０００２】
近年、所謂へそ出しルックやへそピアスが一般化し、また水着を外出着として着用する時勢もあり、へそを露出する機会が増えている。へそ凹部に所謂へそのゴマが溜っていると見栄えが悪く、またへそ凹部に細菌が繁殖して臭いを発するため、見栄え向上や防臭上、へそのゴマの除去（へそ掃除）が行われている。
【０００３】
へそのゴマの除去は、一般的には、指の爪で引っ掻いたり、オイルを付けた綿棒で掻き出す（後述の非特許文献１参照）ことにより行われている。
しかし、指の爪で引っ掻いたり、綿棒で掻き出すと、へそ凹部の内表面を傷付け易い。また、へそ凹部に連接する腹膜が刺激を受け、腹部に痛みが発生し易い。
【０００４】
また、従来、耳垢の除去（耳掃除）は、耳掻きや綿棒を用いて行われている。しかし、耳掻き等を用いて耳掃除を行うと、耳腔奥部の損傷を避けるために耳垢の除去が不充分となり、また耳垢を耳腔奥部に向けて押しやることもあって耳垢を掻き出し難く、また耳腔の内表面を傷付け易い。
【０００５】
【非特許文献１】株式会社コジット  ＨＰ事業部、「アイデア.com：『おへそクリーン』販売頁」、[online]、株式会社コジット、[平成１６年８月２日検索]、インターネット＜URL http://www.rakuten.co.jp/cogit/485020/452459/＞
【発明の開示】
【発明が解決しようとする課題】
【０００６】
従って、本発明の目的は、へそのゴマ、耳垢、手足の爪垢等の身体凹部の汚れを、へそ凹部の内表面、耳腔の内表面、及び手足の指爪と指先端部との間の凹部の皮膚表面を傷付けることなく、容易に除去することができる身体凹部清浄剤、更には、水虫等による疾患部に直接接触することなく、手足の指の間の凹部の皮膚表面上の汚染物を容易に除去し清浄化することができ、かつ作業性に優れた身体凹部清浄剤を提供することにある。
【課題を解決するための手段】
【０００７】
本発明者らは、前記目的を達成すべく種々検討した結果、シリコーンゴム組成物であって、その硬化物が特定のタック性を有するものが、前記身体凹部清浄剤として好適であることを見出し、本発明を完成させた。
【０００８】
即ち、本発明は、身体凹部に流し込まれるか又は塗布された後、一定時間経過後に硬化し、該身体凹部内の汚れを同伴して該身体凹部から取り出し可能な形態となる、シリコーンゴム組成物からなる身体凹部清浄剤であって、前記シリコーンゴム組成物が、ＪＩＳ
Ｚ３２８４に準拠して測定した硬化物のタック性が５〜４０ｇｆである、身体凹部清浄剤を提供するものである。
【０００９】
前記タック性（粘着性）は、下記の方法により測定されたものである。
〔タック性の測定方法〕
ＪＩＳ  Ｚ３２８４に準拠して、タッキネステスター（株式会社レスカ製「TACKINESS TESTER MODEL TAC-II 」）を用いて次のようにしてタック性を測定する。
(1) シリコーンゴム組成物が二液混合型組成物の場合、第１剤と第２剤とを室温（２５℃）で３０秒間均一になるまで混合し、シリコーンゴム組成物を調製する。
(2) 調製後直ちにシリコーンゴム組成物を10mm×75mm×1mmの型に流し込む。
(3) ５分放置後、硬化物を型から取り出し、ガラス板に載せ、タッキネステスターのステージにセットする。
(4) 以下の測定条件でプローブを硬化物に押しつけた後、２ｍｍ引き上げる時の最大抵抗値を、１０分以内に７点測定し、その平均値をタック性とする。
（測定条件）
・プレート温度：室温（２５℃）〔試料台の温度〕
・プローブ温度：３５℃〔プローブ（径５ｍｍ）の先端にはポリエチレン板が貼着
されている。〕
・進入速度：３０ｍｍ／ｍｉｎ
・プレロード：２００ｇｆ（プローブの硬化物への加圧力）
・プレスタイム：１０秒（プローブの硬化物への加圧時間）
・テスト速度：１２０ｍｍ／ｍｉｎ（プローブの硬化物からの引き上げ速度）
・引き上げ距離：２ｍｍ
【００１０】
シリコーンゴム組成物が三剤以上の混合型組成物の場合のタック性の測定は、前記の二液混合型組成物の場合と同様にして、各剤を混合してシリコーンゴム組成物を調製し、以下同様に行われる。また、シリコーンゴム組成物が一液型組成物の場合のタック性の測定は、一液型シリコーンゴム組成物を型に流し込み、以下、前記の二液混合型組成物の場合と同様に行われる。
【００１１】
かかるタック性が５〜４０ｇｆである場合には、硬化物を身体凹部から引き抜く際に簡単に脱落し、スポンという引き抜き効果感が得られる。タック性が過度に大きい場合、施術部位の皮膚への接着性が高過ぎて引き抜くために強い力を要し、痛みを伴うことがあったり、硬化物が凝集破壊を起こして、身体凹部から完全に引き抜き出せず、身体凹部に硬化物の一部が取り残されることがある。上記タック性は、特に１０〜３５ｇｆ、とりわけ１２〜３５ｇｆであるのが好ましい。
【発明の効果】
【００１２】
本発明の身体凹部清浄剤によれば、へそのゴマ、耳垢、手足の爪垢等の身体凹部の汚れを、へそ凹部の内表面、耳腔の内表面、及び手足の指爪と指先端部との間の凹部の皮膚表面を傷付けることなく、容易に除去することができる。更には、水虫等による疾患部に直接接触することなく、手足の指の間の凹部の皮膚表面上の汚染物を容易に除去し清浄化することができる。また、へそ凹部又は耳腔等への流し込みに要する適度な時間を確保でき、かつ充填後は短時間で取出すことができる。
【発明を実施するための最良の形態】
【００１３】
以下、本発明の身体凹部清浄剤を、その好ましい実施形態について詳しく説明する。
本発明の身体凹部清浄剤は、へそ凹部、耳腔、手足の指爪と指先端部との間の凹部、手足の指の間の凹部等の身体凹部に液状物として流し込まれるか又は塗布された後、一定時間経過後に硬化し、該身体凹部内の汚れを同伴して該身体凹部から取り出し可能な形態となる、硬化物のタック性（粘着性）が５〜４０ｇｆであるシリコーンゴム組成物からなる。このシリコーンゴム組成物は、付加反応硬化型の液状シリコーンゴム組成物であることが好ましく、特に二液混合型の液状シリコーンゴム組成物であることが好ましく、具体的には、下記（イ）及び（ロ）のシリコーンゴム組成物である。
【００１４】
（イ）下記の（Ａ）成分、（Ｂ）成分及び（Ｃ）成分を、下記の量含有するシリコーンゴム組成物。
（Ａ）１分子中に、ケイ素原子に結合したアルケニル基を２個以上有するジオルガノポリシロキサン
（Ｂ）１分子中に、ケイ素原子に結合した水素原子を２個以上有するオルガノハイドロジェンポリシロキサン〔該（Ｂ）成分中のケイ素原子に結合した水素原子が、前記シリコーンゴム組成物中のケイ素原子に結合したアルケニル基１モルに対して２．５〜１０モルの範囲となる量〕
（Ｃ）白金族金属系触媒〔有効量〕
【００１５】
（ロ）下記の（Ａ）成分、（Ｂ）成分、（Ｃ）成分及び（Ｄ）成分を、下記の量含有するシリコーンゴム組成物。
（Ａ）１分子中に、ケイ素原子に結合したアルケニル基を２個以上有するジオルガノポリシロキサン、
（Ｂ）１分子中に、ケイ素原子に結合した水素原子を２個以上有するオルガノハイドロジェンポリシロキサン〔該（Ｂ）成分中のケイ素原子に結合した水素原子が、前記シリコーンゴム組成物中のケイ素原子に結合したアルケニル基１モルに対して０．５〜１０モルの範囲となる量〕
（Ｃ）白金族金属系触媒〔有効量〕
（Ｄ）Ｒ13ＳｉＯ1/2単位とＳｉＯ4/2単位とからなる三次元網状構造のシリコーンレジン（但し、Ｒ1は置換基を有していてもよい一価炭化水素基であり、ＳｉＯ4/2単位に対するＲ13ＳｉＯ1/2単位のモル比は０．５〜１．５である）〔（Ａ）、（Ｂ）、（Ｃ）及び（Ｄ）成分の合計量中に１０〜４０質量％〕
【００１６】
本発明の身体凹部清浄剤の更に好ましい実施形態は、前記（イ）及び（ロ）のシリコーンゴム組成物が、更に下記の（Ｅ）成分、（Ｆ）成分及び（Ｇ）成分から選ばれる１種以上を含有する。
【００１７】
（Ｅ）チクソトロピー性付与剤
（Ｆ）比表面積５０ｍ2／ｇ以上のシリカ微粉末
（Ｇ）メチルビニルシクロポリシロキサン等の付加反応制御剤
【００１８】
前記の（Ａ）成分、（Ｂ）成分、（Ｃ）成分、（Ｄ）成分、（Ｅ）成分、（Ｆ）成分、及び（Ｇ）成分について、以下に更に詳しく説明する。
【００１９】
前記（Ａ）成分は、本発明の身体凹部清浄剤を構成する前記液状シリコーンゴム組成物のベースポリマーであり、１分子中に、ケイ素原子に結合したアルケニル基を２個以上有するジオルガノポリシロキサンである。このようなアルケニル基含有ジオルガノポリシロキサンとしては、好ましくは下記平均組成式（ｉ）で示されるものを挙げることができる。
Ｒ4aＳｉＯ(4-a)/2   ・・・・・・  （ｉ）
式中、Ｒ4は互いに同一又は異種の炭素原子数１〜１０、好ましくは１〜８の非置換又は置換１価炭化水素基であり、ａは１．５〜２．８、好ましくは１．８〜２．５、より好ましくは１．９５〜２．０５の範囲の正数である。
ここで、前記Ｒ4で示されるケイ素原子に結合した非置換又は置換の１価炭化水素基としては、メチル基、エチル基、プロピル基、イソプロピル基、ブチル基、イソブチル基、tert−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフルオロプロピル基等のハロゲン置換アルキル基やシアノエチル基等が挙げられる。
【００２０】
前記平均組成式（ｉ）で示されるジオルガノポリシロキサンの場合、前記Ｒ4のうち１分子中に平均して少なくとも２個、好ましくは平均２〜２０個、より好ましくは平均２〜１０個は、アルケニル基（好ましくは炭素原子数２〜８のアルケニル基、更に好ましくは炭素原子数２〜６のアルケニル基）であることが必要である。なお、該アルケニル基の含有量は、全有機基（即ち、前記の非置換又は置換１価炭化水素基）Ｒ4中、好ましくは０．０００１〜２０モル％、より好ましくは０．００１〜１０モル％であり、特に０．０１〜５モル％程度とすることが好ましい。このアルケニル基は、分子鎖末端のケイ素原子に結合していても、分子鎖途中のケイ素原子に結合していても、両者に結合していてもよいが、分子鎖両末端のケイ素原子に結合したアルケニル基を含有するものが好ましい。
【００２１】
また、前記（Ａ）成分のジオルガノポリシロキサンは、２５℃における粘度が５０〜５００,０００ｍＰａ・ｓのものが好ましく、特に４００〜２００,０００ｍＰａ・ｓのものが好ましい。
前記（Ａ）成分のジオルガノポリシロキサンの分子構造は限定されず、例えば直鎖状、分岐鎖状、一部分岐を有する直鎖状が挙げられ、好ましくは主鎖が基本的にジオルガノシロキサン単位の繰り返しからなり、分子鎖両末端がトリオルガノシロキシ基で封鎖された直鎖状のジオルガノポリシロキサンである。
前記（Ａ）成分のジオルガノポリシロキサンは、これらの分子構造を有する単一の重合体、これらの分子構造からなる共重合体、又はこれらの重合体の混合物であり、１種単独で使用しても２種以上併用してもよい。
【００２２】
前記（Ｂ）成分は、本発明の身体凹部清浄剤を構成する前記液状シリコーンゴム組成物の架橋剤であり、１分子中に、ケイ素原子に結合した水素原子（即ち、ＳｉＨ基）を２個以上有するオルガノハイドロジェンポリシロキサンである。
この（Ｂ）成分のオルガノハイドロジェンポリシロキサンは、前記（Ａ）成分のアルケニル基含有ジオルガノポリシロキサンとヒドロシリル化付加反応により組成物を硬化させる架橋剤として作用するものであり、好ましくは下記平均組成式（ii）で示されるものを挙げることができる。
Ｒ5bＨc ＳｉＯ(4-b-c)/2   ・・・・・・  （ii）
式中、Ｒ5は炭素原子数１〜１０の置換又は非置換の１価炭化水素基である。また、ｂは０．７〜２．１、ｃは０．００１〜１．０で、かつｂ＋ｃは０．８〜３．０を満足する正数である。
【００２３】
前記（Ｂ）成分のオルガノハイドロジェンポリシロキサンは、１分子中に、ケイ素原子に結合した水素原子（ＳｉＨ基）を少なくとも２個、好ましくは３個以上（通常、３〜２００個程度）、より好ましくは３〜１００個程度有することが必要である。
ここで、前記Ｒ5としては、前記平均組成式（ｉ）中のＲ4と同様の基を挙げることができるが、好ましくは脂肪族不飽和結合を有さないものがよい。
【００２４】
前記（Ｂ）成分のオルガノハイドロジェンポリシロキサンとしては、１，１，３，３−テトラメチルジシロキサン、１，３，５，７−テトラメチルシクロテトラシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体、（ＣＨ3）2ＨＳｉＯ1/2単位と（ＣＨ3）3ＳｉＯ1/2単位とＳｉＯ4/2単位とからなる共重合体等が挙げられる。
【００２５】
前記（Ｂ）成分のオルガノハイドロジェンポリシロキサンの分子構造は、直鎖状、環状、分岐状、三次元網状構造のいずれであってもよいが、１分子中のケイ素原子の数（又は重合度）が３〜１０００、特に３〜３００程度のものを好適に使用することができる。
また、前記（Ｂ）成分のオルガノハイドロジェンポリシロキサンは、２５℃における粘度が１０〜１００,０００ｍＰａ・ｓのものが好ましく、特に１０〜５,０００ｍＰａ・ｓのものが好ましい。
【００２６】
前記（Ｂ）成分のオルガノハイドロジェンポリシロキサンの含有量は、前記（イ）のシリコーンゴム組成物の場合、該（Ｂ）成分中のケイ素原子に結合した水素原子が、前記（イ）のシリコーンゴム組成物中のケイ素原子に結合したアルケニル基１モルに対して２．５〜１０モル、好ましくは３〜５モルの範囲となる量であり、前記（ロ）のシリコーンゴム組成物の場合、該（Ｂ）成分中のケイ素原子に結合した水素原子が、前記（ロ）のシリコーンゴム組成物中のケイ素原子に結合したアルケニル基１モルに対して０．５〜１０モル、好ましくは１〜５モルの範囲となる量である。
前記（Ｂ）成分のオルガノハイドロジェンポリシロキサンは、１種単独で使用しても２種以上併用してもよい。
【００２７】
前記（Ｃ）成分の白金族金属系触媒は、前記（Ａ）成分中のアルケニル基と前記（Ｂ）成分中のＳｉＨ基とのヒドロシリル化付加反応を促進するための触媒であり、例えば、白金黒、塩化第２白金、塩化白金酸、塩化白金酸と１価アルコールとの反応物、塩化白金酸とオレフィン類との錯体、白金ビスアセトアセテート等の白金系触媒のほか、同様のパラジウム系触媒、ロジウム系触媒等が挙げられる。なお、この白金族金属系触媒の配合量は、通常、白金族金属として前記（Ａ）及び（Ｂ）成分の合計重量に対して０．５〜１０００ｐｐｍ、特に１〜５００ｐｐｍ程度配合することが好ましい。
【００２８】
本発明の身体凹部清浄剤を、硬化後、身体凹部から容易かつ不快感なく除去するには、充填・硬化した清浄剤硬化物が特定の表面タック性を有すること（前記の方法により測定した硬化物のタック性が５〜４０ｇｆであること）を要する。一般にシリコーンゴム硬化物は、表面粘着性（表面タック性）に富む硬化表面を与えるものではなく、本発明の身体凹部清浄剤に適用する液状シリコーンゴム組成物としては、通常のシリコーンゴムより表面タック性が高めの硬化物を与えることが好ましい。かかる表面タック性の向上手段としては、例えば、下記Ｉ及びIIの様な手段を選ぶことができる。
【００２９】
Ｉ：シリコーンゴム組成物中に含まれるケイ素原子に結合したアルケニル基に対するＳｉＨ基のモル比、即ち、前記（Ａ）成分、前記（Ｄ）成分及び前記（Ｇ）成分中に含まれるケイ素原子に結合したアルケニル基に対する前記（Ｂ）成分中のＳｉＨ基のモル比（以下、このモル比をＨ／Ｖｉと記載する）を、通常の範囲より高い領域、例えば、Ｈ／Ｖｉを２．５〜１０モル／モル、特に３〜５モル／モル程度に設定する。このＨ／Ｖｉの値が低すぎると、身体凹部清浄剤として充分な表面タック性の向上効果が得られず、また、Ｈ／Ｖｉの値が高すぎると、シリコーンゴム硬化物が発泡する場合がある。
【００３０】
II：表面タック性を向上させる成分として、前記（Ｄ）成分を所定量配合する。但し、この（Ｄ）成分は、シリコーンゴム組成物中における前記Ｈ／Ｖｉの値が２．５〜１０モル／モル程度と高い領域に設定されている場合には、特に配合する必要はない。
【００３１】
前記（Ｄ）成分は、Ｒ13ＳｉＯ1/2単位とＳｉＯ4/2単位とを、ＳｉＯ4/2単位に対するＲ13ＳｉＯ1/2単位のモル比が０．５〜１．５、好ましくは０．８〜１．２となる割合で含有する三次元網状構造のシリコーンレジンである。
ここで、前記Ｒ1で示される置換基を有していてもよい一価炭化水素基としては、メチル基、エチル基、プロピル基、ブチル基等のアルキル基、ビニル基、アリル基等のアルケニル基、フェニル基等のアリール基、３, ３, ３−トリフルオロプロピル基等のハロゲン置換アルキル基等の、炭素原子数１〜６程度の非置換又は置換一価炭化水素基が挙げられる。かかるシリコーンレジンとして具体的には、（ＣＨ3）3ＳｉＯ1/2単位とＳｉＯ4/2単位とからなる共重合体、（ＣＨ2＝ＣＨ）（ＣＨ3）2ＳｉＯ1/2単位とＳｉＯ4/2単位とからなる共重合体、（ＣＨ3）3ＳｉＯ1/2単位と（ＣＨ2＝ＣＨ）（ＣＨ3）2ＳｉＯ1/2単位とＳｉＯ4/2単位とからなる共重合体、（ＣＨ3）3ＳｉＯ1/2単位と（ＣＨ3）2ＳｉＯ2/2単位とＳｉＯ4/2単位とからなる共重合体、（ＣＨ3）3ＳｉＯ1/2単位と（Ｃ6Ｈ5）ＳｉＯ3/2単位とＳｉＯ4/2単位とからなる共重合体等が挙げられる。
【００３２】
前記（Ｄ）成分のシリコーンレジンは、シリコーンゴム組成物中のシロキサン成分の合計（即ち、前記（Ａ）、（Ｂ）、（Ｃ）及び（Ｄ）成分の合計）に対する（Ｄ）成分の比率が１０〜４０質量％、特に２０〜３９質量％、更には３０〜３８質量％程度となる量で配合することが好ましい。前記（Ｄ）成分の配合割合が低すぎると、特に前記Ｈ／Ｖｉの値が低い場合には、身体凹部清浄剤として充分な表面タック性の向上効果が得られず、また前記（Ｄ）成分の配合割合が高すぎると、表面タック性が高くなりすぎて、身体凹部から充填・硬化した清浄剤（硬化物)を除去することが困難になる場合がある。
【００３３】
前記（Ｅ）成分のチクソトロピー性付与剤は、本発明の身体凹部清浄剤を構成する液状シリコーンゴム組成物にチクソトロピー性を付与するものである。上記液状シリコーンゴム組成物のうち（Ｃ）成分の白金族金属触媒を除いた組成物の２５℃における回転速度１２ｒｐｍでの粘度に対する回転速度６ｒｐｍでの粘度の比率としてのチクソトロピー係数が１．３以上、特に１．４以上のチクソトロピー性を付与し得るものが好ましい。チクソトロピー性を十分安定的に発現するためには、室温（２５℃）において液状であるものが好ましく、例えば、ポリエチレンオキサイド、ポリプロピレンオキサイド、ポリエチレングリコール、ポリプロピレングリコール等のポリエーテル化合物、或いはそれらとシロキサン化合物とのブロックポリマー、ジメチルシロキサンとジフェニルシロキサンとの共重合体等の直鎖状ポリマーが主として用いられる。
【００３４】
特に、前記（Ｅ）成分のチクソトロピー性付与剤としては、前記直鎖状ポリマーの分子鎖の少なくとも片方の分子鎖末端が、好ましくは分子鎖の両末端が、一価炭化水素基又はオルガノシリル基で封鎖されていることが好ましい。分子鎖の両末端がヒドロキシ基で停止している直鎖状ポリマーの場合には、硬化したシリコーンゴムが発泡したり、或いは清浄剤としての十分な充填性や形状保持性、表面粘着性、清浄性等を発揮できなくなる場合がある。
【００３５】
前記（Ｅ）成分のチクソトロピー性付与剤としては、特に下記一般式（１）で表されるポリエーテル化合物を好適に使用することができる。
R2O-(C2H4O)m(C3H6O)n-R2   ・・・・・・  （１）
〔式中、R2は水素原子、一価炭化水素基又は -C3H6SiR3k (OR3)3-k（R3は一価炭化水素基であり、ｋは０〜３の整数である）で示される基であり、２個のR2は同一でも異なっていてもよいが、２個のR2は同時に水素原子ではない。ｍは０〜１００の整数、ｎは０〜３５０の整数であり、ｍ＋ｎは２〜３５０の整数である。〕
【００３６】
前記一般式（１）中の前記R2及び前記R3で示される一価炭化水素基としては、炭素原子数１〜２０、特に１〜１２、更には１〜１０のものが好ましく、具体的には、メチル基、エチル基、プロピル基、ブチル基、ペンチル基、ヘキシル基等のアルキル基；ビニル基、アリル基、ブテニル基、イソプロペニル基等のアルケニル基；シクロペンチル基、シクロヘキシル基等のシクロアルキル基；フェニル基、トリル基、キシリル基等のアリール基；ベンジル基、フェネチル基等のアラルキル基；３，３，３−トリフルオロプロピル基、３−クロロプロピル基等のハロゲン化アルキル基が挙げられ、好ましくはアルキル基、アルケニル基であり、特に好ましくは前記R2はメチル基、エチル基、ビニル基、アリル基又はラウリル基であり、前記R3はメチル基、エチル基又はイソプロペニル基である。
【００３７】
前記一般式（１）中のｍは０〜１００の整数、ｎは０〜３５０の整数、ｍ＋ｎは２〜３５０の整数であり、好ましくはｍは０又は３〜５０の整数、ｎは０又は３〜３２０の整数、ｍ＋ｎは３〜３２０の整数であり、より好ましくはｍは０又は３〜２０の整数、ｎは０又は５〜２００の整数、ｍ＋ｎは４〜２００の整数であり、更に好ましくはｍは０又は５〜２０の整数、ｎは０又は５〜１００の整数、ｍ＋ｎは５〜１００の整数である。なお、分子中において(C2H4O)単位と(C3H6O)単位との配列はブロック状であってもランダムであってもよい。ポリエーテルの重合度（ｍ，ｎ又はｍ＋ｎ）が小さすぎると、チクソトロピー性を十分に付与することが困難である場合がある。前記一般式（１）で表されるポリエーテル化合物の数平均分子量は、１５０〜２０，０００、特に２００〜１５，０００程度が好ましい。
【００３８】
また、前記一般式（１）中の２個のR2は同一でも異なっていてもよいが、２個のR2は同時に水素原子ではない。即ち、前記R2の少なくとも１個は一価炭化水素基又は -C3H6SiR3k (OR3)3-kで示されるオルガノシリル置換プロピル基であることが必要である。これは、２個のR2が同時に水素原子であると（即ち、分子鎖両末端がヒドロキシル基で封鎖されていると）、白金族金属系触媒による脱水素反応を生じる可能性が高くなり、発泡したり、可使時間、成形品取出し時間に悪影響を与える場合があり、また清浄剤としての十分な充填性や形状保持性、表面粘着性、清浄性等を発揮できなくなる場合がある。
【００３９】
前記（Ｅ）成分の配合量は、前記（Ａ）、（Ｂ）及び（Ｃ）成分の合計１００質量部に対して１０質量部以下、即ち０〜１０質量部が好ましく、より好ましくは０．０１〜１０質量部、特に０．１〜５質量部であることが好ましく、１種を単独で又は２種以上を併用して用いることができる。前記（Ｅ）成分の配合量が少なすぎると、液状シリコーンゴム組成物にチクソトロピー性を十分に付与することが困難となり、結果として、へそ凹部又は耳腔等への流し込み性（充填性）や形状保持性、表面粘着性、清浄性に劣る場合があり、多すぎると、成形性、ゴム物性等に悪影響を与えてしまう場合がある。
【００４０】
前記（Ｆ）成分のシリカ微粉末は、シリコーンゴムの補強性充填剤として、周知のものが使用可能であり、この目的のためにはＢＥＴ吸着法による比表面積が５０ｍ2／ｇ以上、好ましくは１００〜４００ｍ2／ｇのものを用いる。このシリカ微粉末としては、煙霧質シリカ（乾式シリカ）、沈殿シリカ（湿式シリカ）が例示され、煙霧質シリカ（乾式シリカ）が好ましい。また、これらの表面をオルガノポリシロキサン、オルガノポリシラザン、クロロシラン、アルコキシシラン等で疎水化処理してもよい。これらのシリカ微粉末は、１種単独で使用しても２種以上併用してもよい。
【００４１】
前記シリカ微粉末の添加量は、前記（Ａ）成分のジオルガノポリシロキサン１００質量部に対して、通常は０．１〜１００重量部の範囲で使用され、好ましくは１〜１００質量部、より好ましくは１〜５０質量部である。かかる範囲において十分な補強効果が得られ、加工性がよく、得られるシリコーンゴムの物理特性が向上する。
【００４２】
前記（Ｇ）成分の付加反応制御剤は、本発明の身体凹部清浄剤の作業性を改善するために必要に応じて配合し得る任意成分であり、前記（Ｃ）成分の白金族金属系触媒の存在下に進行する前記（Ａ）成分中のケイ素原子に結合したアルケニル基と前記（Ｂ）成分中のＳｉＨ基とのヒドロシリル化付加反応の速度を制御するものである。
【００４３】
前記（Ｇ）成分の付加反応制御剤は、前記（Ａ）、（Ｂ）及び（Ｃ）成分の合計１００質量部に対して、通常５質量部以下（即ち、０〜５質量部）、好ましくは０．００１〜５質量部、より好ましくは０．００２〜２質量部、更に好ましくは０．００５〜１質量部配合することによって、液状シリコーンゴム組成物の可使時間を１５秒以上、特に３０秒以上、更には１分以上に保持することができると同時に、成形品取出し時間を１０分以下、特に７分以下とすることができる。適度の可使時間と硬化特性とを併せ持たせることにより、へそ凹部又は耳腔等への身体凹部清浄剤の流し込みに要する適度な時間を確保でき、かつ、充填後は短時間で該清浄剤が硬化した成形品を取出すことができ、作業性に優れた身体凹部清浄剤が得られる。なお、可使時間は、室温（２５℃）において身体凹部清浄剤を構成する液状シリコーンゴム組成物を均一に混合した時点から該組成物がセルフレベリング（自己流動性）を示さなくなるまでの時間を意味し、成形品取出し時間は、室温（２５℃）において前記液状シリコーンゴム組成物を均一に混合した時点から該組成物の硬化が進行してアスカーＣで５以上の硬度のシリコーンゴム硬化物となるのに要する時間を意味する。
【００４４】
前記（Ｇ）成分の付加反応制御剤としては、例えば、１，３，５−トリメチル−１，３，５−トリビニルシクロトリシロキサン、１，３，５，７−テトラメチル−１，３，５，７−テトラビニルシクロテトラシロキサン、１，３，５，７，９−ペンタメチル−１，３，５，７，９−ペンタビニルシクロペンタシロキサン等のメチルビニルシクロポリシロキサン、トリアリルイソシアヌレート、アルキルマレエート、アセチレンアルコール類及びそのシランもしくはシロキサン変性物、ハイドロパーオキサイド、テトラメチルエチレンジアミン、ベンゾトリアゾール及びそれらの混合物等が挙げられるが、好ましくはメチルビニルシクロポリシロキサン、アセチレンアルコール類及びそのシランもしくはシロキサン変性物である。前記（Ｇ）成分の付加反応制御剤は、１種単独で使用しても２種以上併用してもよい。
【００４５】
本発明の身体凹部清浄剤を構成する液状シリコーンゴム組成物には、前記の（Ａ）〜（Ｃ）成分及び必要に応じて配合し得る前記（Ｄ）〜（Ｇ）成分の他にも、無機顔料、有機染料等の着色剤、香料、離型剤等の任意性分を本発明の効果を損なわない範囲で添加することができる。
【００４６】
本発明の身体凹部清浄剤を構成する液状シリコーンゴム組成物は、（Ｃ）成分の白金族金属触媒を除いた組成物に関して、２５℃における回転速度１２ｒｐｍでの粘度に対する回転速度６ｒｐｍでの粘度の比率としてのチクソトロピー係数が１．３以上、特に１．４以上のチクソトロピー性を有することが好ましい。チクソトロピー係数の上限値は特に制限されないが、通常３以下、好ましくは２．５以下である。チクソトロピー係数が前記範囲であれば、身体凹部への優れた流込み性（充填性）が達成される。
【００４７】
本発明の身体凹部清浄剤は、好ましくは前記（Ａ）〜（Ｃ）成分及び必要に応じて配合された前記（Ｄ）〜（Ｇ）成分を主成分とする液状シリコーンゴム組成物を、例えば、（Ａ）成分、（Ｃ）成分及び（Ｆ）成分を含有する第１剤と、（Ｂ）成分、（Ｅ）成分及び（Ｇ）成分を含有する第２剤とからなる二液混合型（但し、（Ｅ）成分、（Ｇ）成分は第１剤、第２剤のどちらに配合してもよい）とし、使用する直前に第１剤と第２剤とを均一に混合して身体凹部へ適用することが望ましい。
【００４８】
本発明の身体凹部清浄剤は、身体（人間）のへそ凹部、耳腔等の清浄化以外にも、ペット等の動物の耳腔等の清浄化（耳掃除）にも適用することができるものであり、本発明の身体凹部清浄剤における身体には、人間及び動物が含まれる。
【実施例】
【００４９】
下記の実施例及び比較例の身体凹部清浄剤を構成する液状シリコーンゴム組成物についてのチクソトロピー性、可使時間（作業時間）、成形品取出し時間、タック性は、次のように測定した。
［チクソトロピー性］
回転粘度計（BL型、ローターNo.4）を使用し、（Ｃ）成分の白金族金属触媒を除いた液状シリコーンゴム組成物について、回転速度１２ｒｐｍにおける粘度（２５℃）に対する回転速度６ｒｐｍおける粘度（２５℃）の比率としてチクソトロピー係数を求めた。
［可使時間（作業時間）と成形品取出し時間］
可使時間は、室温（２５℃）において液状シリコーンゴム組成物を均一に混合した時点から該組成物がセルフレベリング（自己流動性）を示さなくなるまでの時間を測定し、成形品取出し時間は、室温（２５℃）において液状シリコーンゴム組成物を均一に混合した時点から該組成物の硬度がアスカーＣで５以上となるのに要する時間を測定した。
［タック性］
前記の〔タック性の測定方法〕により測定した。
【００５０】
〔実施例１〕
分子鎖両末端がジメチルビニルシロキシ基で封鎖された粘度が１０，０００ｍＰａ・ｓのジメチルポリシロキサン（ビニル基；0.0055モル／１００ｇ）４０部（質量部、以下同じ）と分子鎖両末端がジメチルビニルシロキシ基で封鎖された粘度が６００ｍＰａ・ｓのジメチルポリシロキサン（ビニル基；0.012モル／１００ｇ）６０部とからなる（Ａ）成分に、トリメチルシリル基で処理されたＢＥＴ比表面積が３００ｍ2／ｇである疎水性シリカ微粉末〔（Ｆ）成分〕１５部を配合したベース１を調製した。
前記ベース１の１００部に対し、架橋剤組成物として、下記式で示されるポリエーテル１〔（Ｅ）成分〕を１．０部、硬化触媒としての塩化白金酸とジビニルテトラメチルジシロキサンとの錯体〔（Ｃ）成分〕を、白金金属として（Ａ）成分及び（Ｂ）成分の合計量に対して５０ｐｐｍ、テトラメチルテトラビニルシクロテトラシロキサン〔（Ｇ）成分〕０．０１部、及び分子鎖両末端がトリメチルシロキシ基で封鎖されたジメチルシロキサン・メチルハイドロジェンシロキサン共重合体（ＳｉＨ 0.005モル／ｇ）４部と分子鎖両末端がジメチルハイドロジェンシロキシ基で封鎖されたジメチルポリシロキサン（ＳｉＨ 0.001モル／ｇ）１０部とからなる（Ｂ）成分を加えた架橋剤組成物１を調製した。
上記ベース１と架橋剤組成物１との組み合わせからなる液状シリコーンゴム組成物１（実施例１の身体凹部清浄剤）について、チクソトロピー性（チクソトロピー係数）、可使時間、成形品取出し時間、成形品内の発泡の有無、タック性を下記表１に示す。なお、該液状シリコーンゴム組成物１のＨ／Ｖｉの値は、３．６モル／モルである。
【００５１】
【化１】
2006045164.tif 000002
【００５２】
〔実施例２〕
ポリエーテル１の代わりに、下記式で示されるポリエーテル２を０．５部用いた以外は、実施例１と同様にして、液状シリコーンゴム組成物２（実施例２の身体凹部清浄剤）を得た。
ポリエーテル２
平均構造式：  C11H23O-(CH2CH2O)3-H
得られた液状シリコーンゴム組成物２について、チクソトロピー性（チクソトロピー係数）、可使時間、成形品取出し時間、成形品内の発泡の有無、タック性を下記表１に示す。なお、該液状シリコーンゴム組成物２のＨ／Ｖｉの値は、３．６モル／モルである。
【００５３】
〔実施例３〕
テトラメチルテトラビニルテトラシクロシロキサンの配合量を０．０２部とした以外は、実施例２と同様にして、液状シリコーンゴム組成物３（実施例３の身体凹部清浄剤）を得た。
得られた液状シリコーンゴム組成物３について、チクソトロピー性（チクソトロピー係数）、可使時間、成形品取出し時間、成形品内の発泡の有無、タック性を下記表１に示す。なお、該液状シリコーンゴム組成物３のＨ／Ｖｉの値は、３．５モル／モルである。
【００５４】
〔比較例１〕
分子鎖両末端がトリメチルシロキシ基で封鎖されたジメチルシロキサン・メチルハイドロジェンシロキサン共重合体（ＳｉＨ 0.005モル／ｇ）の配合量を２部、分子鎖両末端がジメチルハイドロジェンシロキシ基で封鎖されたジメチルポリシロキサン（ＳｉＨ0.001モル／ｇ）の配合量を５部とした以外は、実施例１と同様にして、液状シリコーンゴム組成物４（比較例１の身体凹部清浄剤）を得た。
得られた液状シリコーンゴム組成物４について、チクソトロピー性（チクソトロピー係数）、可使時間、成形品取出し時間、成形品内の発泡の有無、タック性を下記表１に示す。なお、該液状シリコーンゴム組成物４のＨ／Ｖｉの値は、１．８モル／モルである。
【００５５】
【表１】
2006045164.tif 000003
【００５６】
前記の実施例１〜３で得られた液状シリコーンゴム組成物１〜３を身体凹部清浄剤として人間のへそ凹部にそれぞれ適用したところ、何れの場合も、へそのゴマが、へそ凹部内で硬化した清浄剤硬化物に同伴した状態で、皮膚表面を傷付けることなくへそ凹部から除去された。また、へそのゴマが除去されたへそ凹部は、臭いも除去されていた。
これに対し、比較例１で得られた液状シリコーンゴム組成物４を身体凹部清浄剤として人間のへそ凹部に適用したところ、この液状シリコーンゴム組成物４は硬化物のタック性が低すぎるため、実施例に比べて良好な引き抜き感触（スポンと引き抜ける効果感）に乏しい。
【００５７】
〔実施例４〕
分子鎖両末端がジメチルビニルシロキシ基で封鎖された粘度が５，０００ｍＰａ・ｓのジメチルポリシロキサン（ビニル基；0.006モル／１００ｇ）３０部と分子鎖両末端がジメチルビニルシロキシ基で封鎖された粘度が６００ｍＰａ・ｓのジメチルポリシロキサン（ビニル基；0.012モル／１００ｇ）２０部とからなる（Ａ）成分に、（ＣＨ3）3ＳｉＯ1/2単位３９．５モル％と（ＣＨ3）2（ＣＨ2＝ＣＨ）ＳｉＯ1/2単位６．５モル％とＳｉＯ2単位５４モル％とからなる三次元網状構造のシリコーンレジン（ビニル基；0.00092モル／ｇ）１０部及び（ＣＨ3）3ＳｉＯ1/2単位４３モル％とＳｉＯ2単位５７モル％とからなる三次元網状構造のシリコーンレジン２５部からなる（Ｄ）成分を配合したベース２を調製した。
上記ベース２の１００部に対し、架橋剤組成物として、ポリエーテル２〔（Ｅ）成分〕を０．５部、硬化触媒としての塩化白金酸とジビニルテトラメチルジシロキサンとの錯体〔（Ｃ）成分〕を、白金金属として（Ａ）成分及び（Ｂ）成分の合計量に対して５０ｐｐｍ、テトラメチルテトラビニルシクロテトラシロキサン〔（Ｇ）成分〕０．０１部、及び分子鎖両末端がトリメチルシロキシ基で封鎖されたジメチルシロキサン・メチルハイドロジェンシロキサン共重合体（ＳｉＨ 0.005モル／ｇ）１部と分子鎖両末端がジメチルハイドロジェンシロキシ基で封鎖されたジメチルポリシロキサン（ＳｉＨ 0.001モル／ｇ）１２部とからなる（Ｂ）成分を加え、架橋剤組成物２を調製した。
上記ベース２と架橋剤組成物２との組み合わせからなる液状シリコーンゴム組成物５（実施例４の身体凹部清浄剤）について、チクソトロピー性（チクソトロピー係数）、可使時間、成形品取出し時間、成形品内の発泡の有無、タック性を下記表２に示す。なお、該液状シリコーンゴム組成物５中の（Ａ）、（Ｂ）、（Ｃ）及び（Ｄ）成分の合計に対する（Ｄ）成分の含有量は、３６質量％であり、該液状シリコーンゴム組成物５のＨ／Ｖｉの値は、１．４モル／モルである。
【００５８】
〔比較例２〕
分子鎖両末端がジメチルビニルシロキシ基で封鎖された粘度が５，０００ｍＰａ・ｓのジメチルポリシロキサン３０部と分子鎖両末端がジメチルビニルシロキシ基で封鎖された粘度が６００ｍＰａ・ｓのジメチルポリシロキサン４５部とからなる（Ａ）成分に、（ＣＨ3）3ＳｉＯ1/2単位３９．５モル％と（ＣＨ3）2（ＣＨ2＝ＣＨ）ＳｉＯ1/2単位６．５モル％とＳｉＯ2単位５４モル％とからなる三次元網状構造のシリコーンレジン２部及び（ＣＨ3）3ＳｉＯ1/2単位４３モル％とＳｉＯ2単位５７モル％とからなる三次元網状構造のシリコーンレジン３部からなる（Ｄ）成分、及びトリメチルシリル基で処理されたＢＥＴ比表面積が３００ｍ2／ｇである疎水性シリカ微粉末〔（Ｆ）成分〕１０部を配合したベース３を調製した。
上記ベース３の１００部に対し、ポリエーテル２〔（Ｅ）成分〕を０．５部、硬化触媒としての塩化白金酸とジビニルテトラメチルジシロキサンとの錯体〔（Ｃ）成分〕を、白金金属として（Ａ）成分及び（Ｂ）成分の合計量に対して５０ｐｐｍ、テトラメチルテトラビニルシクロテトラシロキサン〔（Ｇ）成分〕０．０１部、分子鎖両末端がトリメチルシロキシ基で封鎖されたジメチルシロキサン・メチルハイドロジェンシロキサン共重合体（ＳｉＨ 0.005モル／ｇ）１部と分子鎖両末端がジメチルハイドロジェンシロキシ基で封鎖されたジメチルポリシロキサン（ＳｉＨ 0.001モル／ｇ）７部とからなる（Ｂ）成分を加え、液状シリコーンゴム組成物６（比較例２の身体凹部清浄剤）を得た。
得られた液状シリコーンゴム組成物６について、チクソトロピー性（チクソトロピー係数）、可使時間、成形品取出し時間、成形品内の発泡の有無、タック性を下記表２に示す。なお、該液状シリコーンゴム組成物６中の（Ａ）、（Ｂ）、（Ｃ）及び（Ｄ）成分の合計に対する（Ｄ）成分の含有量は、５質量％であり、該液状シリコーンゴム組成物６のＨ／Ｖｉの値は、１．２モル／モルである。
【００５９】
〔比較例３〕
分子鎖両末端がジメチルビニルシロキシ基で封鎖された粘度が５，０００ｍＰａ・ｓのジメチルポリシロキサン３０部と分子鎖両末端がジメチルビニルシロキシ基で封鎖された粘度が６００ｍＰａ・ｓのジメチルポリシロキサン２０部とからなる（Ａ）成分に、（ＣＨ3）3ＳｉＯ1/2単位３９．５モル％と（ＣＨ3）2（ＣＨ2＝ＣＨ）ＳｉＯ1/2単位６．５モル％とＳｉＯ2単位５４モル％とからなる三次元網状構造のシリコーンレジン１２部及び（ＣＨ3）3ＳｉＯ1/2単位４３モル％とＳｉＯ2単位５７モル％とからなる三次元網状構造のシリコーンレジン３５部からなる（Ｄ）成分を配合したベース４を調製した。
上記ベース４の１００部に対し、ポリエーテル２〔（Ｅ）成分〕を０．５部、硬化触媒としての塩化白金酸とジビニルテトラメチルジシロキサンの錯体〔（Ｃ）成分〕を、白金金属として（Ａ）成分及び（Ｂ）成分の合計量に対して５０ｐｐｍ、テトラメチルテトラビニルシクロテトラシロキサン〔（Ｇ）成分〕０．０１部、及び分子鎖両末端がトリメチルシロキシ基で封鎖されたジメチルシロキサン・メチルハイドロジェンシロキサン共重合体（ＳｉＨ 0.005モル／ｇ）２部と分子鎖両末端がジメチルハイドロジェンシロキシ基で封鎖されたジメチルポリシロキサン（ＳｉＨ 0.001モル／ｇ）１２部とからなる（Ｂ）成分を加え、液状シリコーンゴム組成物７（比較例３の身体凹部清浄剤）を得た。
得られた液状シリコーンゴム組成物７について、チクソトロピー性（チクソトロピー係数）、可使時間、成形品取出し時間、成形品内の発泡の有無、タック性を下記表２に示す。なお、該液状シリコーンゴム組成物７中の（Ａ）、（Ｂ）、（Ｃ）及び（Ｄ）成分の合計に対する（Ｄ）成分の含有量は、４２質量％であり、該液状シリコーンゴム組成物７のＨ／Ｖｉの値は、１．４モル／モルである。
【００６０】
【表２】
2006045164.tif 000004
【００６１】
前記の実施例４で得られた液状シリコーンゴム組成物５を身体凹部清浄剤として人間のへそ凹部にそれぞれ適用したところ、実施例１〜３で得られた液状シリコーンゴム組成物１〜３の場合と同様の結果（効果）が得られた。
これに対し、比較例２及び３で得られた液状シリコーンゴム組成物６及び７を身体凹部清浄剤として人間のへそ凹部に適用したところ、液状シリコーンゴム組成物６は硬化物のタック性が低すぎるため、良好な引き抜き感触（スポンと引き抜ける効果感）が得られない。また、液状シリコーンゴム組成物７は硬化物のタック性が高すぎるため、引き抜く際に強い力を要し、痛みを伴うことや、完全に引き抜き出せず、ちぎれて身体凹部に一部の硬化物が残ることがある。